Brevet FR2647100A1 — publié le 19901123

PROCEDE DE POLYCONDENSATION EN MASSE DU N-DICHLOROPHOSPHORYL- OU N-DICHLOROTHIOPHOSPHORYL-P- TRICHLOROPHOSPHAZENE L'invention se rapporte à un-procédé de préparation de polychlorophosphazènes linéaires possédant un groupement ter- minal -PXC12, X désignant un atome d'oxygène ou de soufre, par polycondensation de N-dichlorophosphoryl- ou de N- dichlorothiophosphoryl-P-trichlorophsophazène (P2NXC15). On sait qu'en chauffant les composés de formule P2NXC15 dans des conditions de pression et de température propres à libérer PXC13, on forme des polychlorophosphazènes linéaires possédant un groupement terminal -PXCl2. Ainsi dans le brevet français n 79 24037 (publication n 2466435) on décrit la préparation de polychlorophosphazènes linéaires présentant un groupement terminal dichlorophosphoryle de formule -POC12, en polycondensant le composé P-trichloro N-dichlorophosphoryl mo- nophosphazène de formule brute P2NOC15, par chauffage dans les conditions de pression et de température choisies pour libérer POC13, tandis que dans la demande de brevet français n 83 11264 (publication n 2548652), on décrit la préparation de polychlorophosphazènes linéaires présentant un groupement terminal dichlorothiophosphoryle de formule -PSC12, en poly- condensant le composé P-trichloro N-dichlorothiophosphoryle monophosphazène de formule brute P2NSC15, par chauffage dans des conditions de pression et de température appropriées pour libérer PSCl3. Ces polychlorophosphazènes linéaires à groupement ter- minal -PXCl2 répondent à la formule brute suivante: C12 (X)Pt NPC12InCl (I) dans laquelle n est un nombre égal ou supérieur à 4, la valeur maximum de n pouvant atteindre 5000 voire davantage. Malgré des avantages indéniables, parmi lesquels on peut signaler tout particulièrement la simplicité de la mise en oeuvre, le taux élevé de conversion du monomère et le coût relativement faible dudit monomère, le procédé précité de pré- paration de polychlorophosphazènes linéaires à groupement ter- minal -PXCl2 par polycondensation du monomère P2NXCl5 par chauffage n'est pas entièrement satisfaisant car il ne permet pas facilement d'obtenir des degrés de polycondensation élevés de manière reproductible. En effet, lorsque le dégagement de PXCl3 cesse, le de- gré de polycondensation moyen des polychlorophosphazènes li- néaires formés est faible, à savoir que n est de l'ordre de 20 à 30, ce qui signifie que lesdits polychlorophosphazènes sont des produits à chaînes courtes. Pour obtenir un polycondensat ayant un degré de polycondensation plus élevé, ces produits à chaînes courtes doivent réagir entre eux par leurs extrémités pour former des produits à chaînes longues, ce qui nécessite une poursuite de la polycondensation après la fin de dégage- ment du composé PXCl3. Le cours de cette deuxième phase de la polycondensation est difficile à contrôler et l'obtention de polychlorophosphazènes non réticulés ayant des degrés de poly- condensation supérieurs à environ 500 reste aléatoire. En effet, le risque de réticulation augmente avec l'accroissement de la longueur des chaînes polymères et ce phénomène se déve- loppe d'une façon variable d'un essai à l'autre. Il en résulte donc une reproductibilité médiocre lorsque l'on cherche à at- teindre des degrés de polycondensation élevés. Ceci constitue un handicap sérieux pour une mise en oeuvre industrielle du procédé en masse car la plupart des applications des polychlo- rophosphazènes linéaires font appel à des produits ayant des degrés de polyàondensation élevés. De plus, cette technique de polycondensation est géné- ralement mise en oeuvre dans un réacteur agité de type cou- rant, consistant en une cuve chauffée par la paroi et une agi- tation à ancre. Avec cet équipement, la polycondensation ef- fectuée en masse doit être arrêtée à un niveau de masse mo- léculaire limité au maximum aux environs de 100000, au risque de réticulation et d'obtention d'un polymère insoluble et in- utilisable. Dans le brevet français n 84 15892 (publication n 2571710), il a été proposé d'effectuer la polycondensation, soit totalement, soit pendant sa phase finale, en solution. Cette amélioration confère au polycondensat une grande résis- tance vis à vis des phénomènes de réticulation et permet d'obtenir un polydichlorophosphazène linéaire, de niveau de masse moléculaire élevé. Ce procédé présente cependant un certain nombre d'inconvénients liés & l'utilisation de solvants. En effet, ceux-ci doivent être d'une grande pureté et soigneusement dés- hydratés. Avec les températures très élevées auxquelles la po- lycondensation est effectuée, la présence de solvant oblige à opérer sous pression. La conjonction des températures élevées, de la pression et d'un milieu très corrosif, pose des pro- blèmes matériels difficiles à résoudre. Le fait d'opérer en solution entraîne un surcoût du réacteur qui doit être de taille plus importante et qui doit résister à la pression. Enfin, le solvant doit être séparé du polymère et purifié pour être recyclé. L'invention propose en premier lieu un procédé de pré- paration de polychlorophosphazène de masse moléculaire pouvant atteindre des valeurs très élevées, par exemple supérieure à 500000. L'invention propose également un procédé permettant d'atteindre des niveaux élevés de polycondensation sans réti- culation du polycondensat. L'invention propose encore une technique de préparation conduisant à une bonne distribution de la masse moléculaire du polychlorophosphazène et à un polymère homogène parfaitement soluble dans les solvants usuels du polychlorophosphazène, par exemple dans le tétrahydrofuranne. D'autres objets et avantages du procédé de l'invention apparaîtront à la lecture de ce qui suit. L'invention a donc pour objet un procédé de préparation en masse de polychlorophosphazènes à partir de P2NXCl5, o X désigne un atome d'oxygène ou de soufre, ce procédé étant ca- ractérisé en ce qu'au moins la phase de polycondensation pos- térieure à la cessation du dégagement de PXCl3 (phase finale) est effectuée dans un réacteur cylindrique sensiblement verti- cal comportant dans la zone de polycondensation un système d'agitation et des pièces fixes ou mobiles s'opposant à l'accumulation du polycondensat sur ledit système d'agitation. Plus précisément, l'invention a pour objet un procédé selon lequel la phase finale de la polycondensation est réali- sée dans un réacteur cylindrique sensiblement vertical, com- portant: A/ au moins un agitateur comportant un ruban hé- licoïdal, l'axe de rotation dudit ou desdits agitateur(s) étant sensiblement parallèle(s) à la génératrice du cylindre constituant le réacteur, la géométrie dudit ruban hélicoïdal et son sens de rotation provoquant un mouvement essentielle- ment descendant du polycondensat en formation dans la partie du réacteur constituée par un ou plusieurs cylindres de révo- lution dont l'axe ou les axes est (sont) constitué(s) par l'axe ou les axes de rotation du ou des agitateur(s) et B/ une ou plusieurs pièces mobiles, solidaires ou non du ou des agitateurs mentionnés sous A et/ou une ou plusieurs pièces immobiles, solidaires du réacteur, destinées à conférer au polycondensat un mouvement essentiellement as- cendant dans la partie restante du réacteur, le volume repré- senté par le cylindre ou l'ensemble des cylindres de révolu- tion susmentionnés représentant sensiblement la moitié du vo- lume du réacteur effectivement occupé par le polycondensat. L'invention concerne tout particulièrement un procédé de préparation polychlorophosphazènes par polycondensation de P2NXCl5, ce procédé étant conduit dans un réacteur vertical cylindrique comportant un agitateur (AV) vertical dont l'axe de rotation se confond avec l'axe du réacteur cylindrique pré- cité, ledit agitateur (AV) étant constitué d'un arbre et d'un ruban hélicoïdal enroulé sur cet arbre, le sens d'enroulement du ruban étant fixé par rapport au sens de rotation dudit agi- tateur (AV) aux fins de provoquer un déplacement de la matière essentiellement du haut vers le bas à proximité dudit agita- teur, ledit réacteur comportant un second système d'agitation créant un mouvement essentiellement ascendant à proximité de la paroi du réacteur. Le second système d'agitation peut être solidaire ou non de l'agitateur (AV). A titre d'illustration de systèmes solidaires, on peut mentionner les rubans hélicoïdaux fixés sur le même arbre que l'agitateur AV à une certaine distance dudit arbre, le sens d'enroulement desdits rubans étant in- verse par rapport à celui du ruban de l'agitateur AV. On peut également mentionner les agitateurs ancre, solidaires de l'arbre de l'agitateur AV, les pales de ladite ancre étant de préférence inclinées de part et d'autre du plan de symétrie du réacteur, selon un angle pouvant être compris par exemple entre 10 et 30 . Lorsqu'on utilise un système complexe à double ruban hélicoïdal, tel que mentionné plus haut, lesdits rubans pré- sentent avantageusement une largeur de lame représentant de 10 à 40 % du rayon interne du réacteur, le ruban intérieur- (constituant l'agitateur AV) étant de préférence directement fixé sur l'arbre de l'agitateur, le bord intérieur du ruban extérieur (servant à créer le mouvement vertical ascendant) étant solidarisé de place en place avec l'arbre de l'agitateur, à une distance avantageusement comprise entre en- viron 40 et environ 60 % du rayon interne du réacteur (dis- tance comptée à partir de l'axe de l'arbre d'agitation). Dans un tel système à double ruban hélicoïdal, le pas des en- roulements hélicoïdaux est généralement compris entre 10 et % de la hauteur effective du réacteur (1 à 10 spires). Lorsqu'on utilise un système comprenant un agitateur AV ayant un ruban hélicoïdal et un système type agitateur-ancre, la largeur du ruban peut avantageusement représenter 10 à 60 % et de préférence 15 à 50 % du rayon interne du réacteur, les pales de l'agitateur-ancre, de préférence inclinées comme in- diqué ci-avant, épousant sensiblement la forme du -fond du réacteur et remontant le long de la paroi cylindrique sur une hauteur pouvant aller d'environ 30 -à environ 70 % de la hau- teur effective du réacteur. L'expression "hauteur effective du réacteur" utilisée dans le présent document désigne la hauteur de la partie du réacteur occupée par le polycondensat en formation et/ou formé. Selon une variante, le second système d'agitation peut être non solidaire de l'agitateur (AV). La contre-agitation, c'est-à-dire dirigée du bas vers le haut, peut être obtenue par l'utilisation de pièces fixes, solidaires de la paroi du réacteur-lui-même, qu'il s'agisse de la paroi latérale, c'est- à-dire cylindrique, ou des extrémités dudit cylindre, ou des pièces mobiles, telles que, par exemple, un agitateur-ancre du type mentionné précédemment mais monté sur un arbre différent de celui de l'agitateur AV. Les figures 1 à 3, données à titre purement illustra- tif, représentent des systèmes utilisables conformément au procédé conforme à l'invention. La figure 1 illustre un système comportant deux rubans hélicoïdaux solidaires du même arbre. La rotation de cet arbre entraînera par le ruban interne la masse réactionnelle dans un mouvement vertical descendant, ladite masse étant reprise par le ruban externe dans un mouvement vertical essentiellement ascendant. Dans la figure 2, le ruban hélicoïdal externe est rem- placé par un agitateur-ancre. Sur la figure 3, on illustre les positions respectives préférentielles des pales de l'agitateur-ancre, c'est-à-dire que ces pales forment un angle de part et d'autre du plan de symétrie passant par l'axe de rotation de l'agitateur consti- tué par le ruban hélicoïdal. Il va sans dire qu'on ne sortirait pas du cadre de l'invention en utilisant d'autres systèmes d'agitation suscep- tibles de conférer à la masse du polychlorophosphazène en for- mation les déplacements permettant d'empêcher l'accumulation du polychlorophosphazène sur le système d'agitation. Le procédé conforme à l'invention peut être utilisé pour la préparation de polychlorophosphazène en suivant les techniques rappelées ci-avant, et qui sont décrites par exemple dans les brevets français 2 466 435 et 2 548 652 men- tionnés plus haut et dont le contenu est incorporé par réfé- rence. Les polychlorophosphazènes peuvent eux-mêmes être en- suite substitués, notamment par des groupements phénoxy ou fluoroalkoxy, par exemple en suivant la technique décrite dans les brevets américains 3 515 688, 4 514 550, 3 970 553, 4 576 806 ou dans la demande de brevet français n0 87 14215. Les exemples suivants illustrent l'invention. BZrXPLE 1 On utilise un réacteur muni d'un double ruban hélicol- dal, tel que représenté sur la figure 1. Les symboles repré- sentés sur cette figure ont les valeurs suivantes (en mm): D = 290 H = 180 h = 90 L1= 43,5 L2 = 54 e 5 On introduit dans ce réacteur 20 Kg (74,2 moles) de di- chlorophosphoryltrichlorophosphazène (P2NOC15). On chauffe à 280 C sous atmosphère d'azote, l'agitateur tournant à 30 t/mn. Le dégagement d'oxychlorure de phosphore correspondant à 95 % de la quantité théorique, soit 8,5 Kg, cesse après 4,42 heures de réaction. La polycondensation est continuée et suivie en fonction du temps par des mesures de viscosité in- trinsèque. On observe l'évolution suivante: Temps (h) LT THF 30 (ml/g) 12,8 28,8 19,3 36,9 26,3 56,2 Le réacteur est refroidi à 100 . On introduit 10 1 de toluène. Après 4 h d'agitation, on obtient une solution de po- lydichlorophosphazène exempte de fraction insoluble. g de cette solution (0,859 équivalent chlore) sont dilués dans 400 ml de toluène et versés dans une solution contenant 109,6 g de phénate de sodium (0,945 mole) dans 1 1 de diéthylène glycol diméthyl éther. L'ensemble est mis à ré- agir sous gaz inerte, à 120 pendant 24 heures. Le mélange ré- actionnel est concentré au tiers de son volume et versé dans 3 1 de méthanol. Le polymère précipité est dissous dans le mi- nimum de THF et reprécipité dans l'eau. Après séchage, on ob- tient 82 g de polymère dont les caractéristiques sont les suivantes: THF I8] = 69 ml/g o Mw = 625000 La masse moléculaire est mesurée par diffusion de la lumère dans le polymère en solution dans du THF contenant 0,1 mole par litre de BrLi à 30 C. EXFMPLE 2 Un essai identique à celui de l'exemple 1 est effectué dans le même réacteur, mais dont le mobile d'agitation a été remplacé par celui correspondant aux figures 2 et 3, avec les caractéristiques suivantes (en mm): H = 180 h = 90 D = 290 L = 54 R = 150 e= 15 Une quantité de P2NOCl5 identique à celle de l'exemple 1, est introduite dans ce réacteur et chauffée dans les mêmes conditions. Le dégagement d'oxychlorure de phosphore corres- pondant à 95 % de la quantité théorique, soit 8,5 Kg, cesse après 6,15 heures de réaction. Le polycondensat est maintenu dans les mêmes conditions et son évolution est suivie en fonction du temps: TemDs (h) [y] THF 30 (ml/0) 33,5 48,2 38,7 55,3 Le réacteur est refroidi à 100 . On introduit 10 1 de toluène. Après 4 heures d'agitation, on obtient une solution de polydichlorophosphazène exempte de fraction insoluble. La solution est traitée d'une façon identique à celle décrite à l'exemple 1. On obtient ainsi un polydiphénoxyphos- phazène présentant les caractéristiques suivantes: THF E} = 67,5 ml/g MW = 605000 ZEMLiE 3 (comparatif) On renouvelle l'essai de l'exemple 2 en utilisant un réacteur ne comportant que l'agitateur-ancre dont la hauteur des pales (correspondant & H dans l'exemple 2) est de 180 mm. On introduit dans ce réacteur 20 Kg (74,2 moles) de di- chlorophosphoryltrichlorophosphazène (P2NOC15). Le réacteur est chauffé à 280 C sous atmosphère inerte et sous agitation. On observe un dégagement d'oxychlorure de phosphore correspon- dant à 95 % de la quantité théorique, soit 10,8 Kg, en 4,5 heures de réaction. La polycondensation est poursuivie et au bout de 5 heures, on effectue un prélèvement sur lequel on mesure la viscosité intrinsèque (à 30 dans le THF). Celle-ci est de 22 ml/g. Au bout de 6 heures, on observe une montée du polymère le long de l'axe d'agitation et 10 minutes plus tard, l'intégralité du polycondensat est solidaire de l'ancre. Le réacteur est alors refroidi à 100 . On introduit 1 de toluène. Après 24 heures d'agitation à cette tempéra- ture, une quantité négligeable de polydichlorophosphazène est passée en solution. L'essentiel du plycondensat se présente sous forme d'un gel insoluble gonflé par le solvant. REVENDICATIONS 1. Procédé de préparation en masse de polychlorophos- phazène à partir de P2NXC15, o X désigne un atome d'oxygène ou de soufre, ce procédé étant caractérisé en ce qu'au moins la phase de polycondensation postérieure à la cessation du dé- gagement de PXCl3 (phase finale) est effectuée dans un réac- teur cylindrique sensiblement vertical comportant dans la zone de polycondensation un système d'agitation et des pièces fixes ou mobiles s'opposant à l'accumulation du polycondensat sur ledit système d'agitation. 2. Procédé selon la revendication 1, caractérisé en ce qu'au moins la phase finale la polycondensation est réalisée dans un réacteur cylindrique sensiblement vertical, comportant: A/ au moins un agitateur comportant un ruban hé- licoïdal, l'axe de rotation dudit ou desdits agitateur(s) étant sensiblement parallèle(s) à-la génératrice du cylindre constituant le réacteur, la géométrie dudit ruban hélicoïdal et son sens de rotation provoquant un mouvement essentielle- ment descendant du polycondensat en formation dans la partie du réacteur constituée par un ou plusieurs cylindres de révo- lution dont l'axe ou les axes est (sont) constitué(s) par l'axe ou les axes de rotation du ou des agitateurs) et B/ une ou plusieurs pièces mobiles, solidaires ou non du ou des agitateurs mentionnés sous A et/ou une ou plusieurs pièces immobiles, solidaires du réacteur, destinées à conférer au-polycondensat un mouvement essentiellement as- cendant dans la partie restante du réacteur, le volume repré- senté par le cylindre ou l'ensemble des cylindres de révolu- tion susmentionnés représentant -sensiblement la moitié du vo- lume du réacteur effectivement occupé par le polycondensat. 3. Procédé selon l'une quelconque des revendications 1 et 2, caractérisé en ce que ledit procédé est conduit dans un réacteur vertical cylindrique comportant un agitateur (AV) vertical dont l'axe de rotation se confond avec l'axe du réac- teur cylindrique précité, ledit agitateur (AV) étant constitué d'un arbre et d'un ruban hélicoïdal enroulé sur cet arbre, le sens d'enroulement du ruban étant fixé par rapport au sens de rotation dudit agitateur (AV) aux fins de provoquer un dépla- cement de la matière essentiellement du haut vers le bas à proximité dudit agitateur, ledit réacteur comportant un second système d'agitation créant un mouvement essentiellement ascen- dant à proximité de la paroi du réacteur. 4. Procédé selon la revendication 3, caractérisé en ce que le second système d'agitation est constitué par un ruban hélicoïdal fixé sur le méme arbre que l'agitateur (AV) à une certaine distance dudit arbre, et dont le sens d'enroulement est l'inverse de celui du ruban constituant ledit agitateur (AV). 5. Procédé selon l'une quelconque des revendications 1 à 3, caractérisé en ce que le second système d'agitation est un agitateurancre dont les pales sont inclinées de part et d'autre du plan de symétrie du réacteur. 6. Procédé selon la revendication 4, caractérisé en ce que la largeur des lames constituant les rubans hélicoïdaux représente 10 à 40 % du rayon interne du réacteur, le ruban intérieur étant fixé directement sur l'arbre d'agitation, le bord intérieur du ruban extérieur étant solidarisé de place en place avec l'arbre de l'agitateur à une distance comprise entre environ 40 % et environ 60 % du diamètre interne du réacteur, le pas desdits rubans hélicoïdaux étant compris entre 10 et 100 % de la hauteur effective du réacteur. 7. Procédé selon la revendication 5, caractérisé en ce que la largeur du ruban hélicoïdal est comprise entre 10 et % du rayon intérieur du réacteur et en ce que les pales de l'agitateur-ancre remontent le long de la paroi cylindrique du réacteur sur une hauteur d'environ 30 à environ 70 % de la hauteur effective du réacteur. 8. Polychlorophosphazène de haute masse moléculaire tel qu'obtenu par polycondensation en masse de P2NXC15 au moins pour la phase postérieure à la cessation de l'émission de PXCl3 selon le procédé selon l'une quelconque des revendica- tions i à 7.